(57)【要約】【課題】  本発明は、貼付剤の柔軟性を損なうことなく、貼付剤を身体に貼り付けるときは貼付剤が硬くて作業性は良いが、貼り付け後には貼付剤が本来持つ柔軟性、皮膚への追従性を発現させて、しかも剥がれにくく、使用感の良い貼付剤として機能する貼付剤用支持体および貼付剤を提供せんとするものである。【解決手段】  本発明の貼付剤用支持体は、少なくとも１方向に伸縮性を有する伸縮性布帛の片面に、剥離性粘着層を有する剥離シート材が積層されていることを特徴とするものであり、また、本発明の貼付剤は、かかる貼付剤用支持体の該剥離シート材積層面とは反対の面に、粘着性膏体が塗布されていることを特徴とするものである。【選択図】なし【特許請求の範囲】
【請求項１】
少なくとも１方向に伸縮性を有する伸縮性布帛の片面に、剥離性粘着層を有する剥離シート材が積層されていることを特徴とする貼付剤用支持体。
【請求項２】
該支持体の剛難度が４０〜１００である請求項１記載の貼付剤用支
持体。
【請求項３】
該伸縮性布帛が、編物である請求項１または２記載の貼付剤用支持体。
【請求項４】
該編物が、重量が４０〜２００ｇ／ｍ2 であり、５０％伸張時のモジュラスが１００〜５００Ｎ／２．５ｃｍ幅で、該５０％伸張後の回復率が８０％以上で、かつ、剛軟度が１５〜３０ｍｍである請求項３記載の貼付剤用支持体。
【請求項５】
該剥離シート材の剥離強力が２００Ｎ／２．５ｃｍ幅 以下である請求項１〜４のいずれかに記載の貼付剤用支持体。
【請求項６】
該剥離シート材が、フィルムであり、かつ、厚みが２０〜１００μｍ、３０％伸張時のモジュラスが２０〜１０００Ｎ／２．５ｃｍ幅以下である請求項１〜５のいずれかに記載の貼付剤用支持体。
【請求項７】
請求項１〜６のいずれかに記載の貼付剤用支持体の該剥離シート材のない面に、粘着性を有する膏体が塗布されていることを特徴とする貼付剤。
【発明の詳細な説明】
【技術分野】
【０００１】
本発明は、パップ剤、プラスター剤、パック剤、パッチ剤などの貼付剤用支持体および貼付剤に関する。
【背景技術】
【０００２】
近年、パップ剤、プラスター剤、パック剤、パッチ剤などの粘着性被覆部材は皮膚に貼り付けた時、皮膚の動きに追従し、使用感の優れた部材の開発が積極的に進められている。特に、肘、膝、首筋、脇腹など屈曲の大きい部位や首筋、脇腹など皮膚が複雑な動きをする部位に追随し、かつ剥離しにくい貼付剤が開発されている（特許文献１〜９参照）。
【０００３】
これらの貼付剤用支持体は、貼り付け部位との追随性を改善するために、該支持体が伸縮するように工夫され、薄く、柔軟な布帛を使用したり、更に該布帛に膏体層が追随するように、薬剤組成が工夫されている。確かに該貼付剤を身体に貼り付けると、身体の動きに追随し、剥離しにくく、使用感の良いものであるが、貼付剤そのものが非常に柔軟であるために、身体に貼り付けるまでの作業が、極めて困難になったという重大な問題を有するものであり、使用感の改善が作業性を大きく低下させているのが現状であった。
【０００４】
例えば、貼付剤は膏体部分の表面は一般にフィルム等からなるライナーで覆われているので、硬・腰があるので袋から取り出す作業などには問題はないが、皮膚に貼り付けるために該ライナーフィルムを剥離すると、貼付剤本体は柔軟で腰がないために形態安定性が悪く、粘着性を有する膏体面同士がくっついたり、身体に貼り付けるときに、うまく貼れなかったりする場合が多く、貼付剤を無駄にしてしまうことが多々あるのが現状であった。また、かかる貼付剤は、高齢者が使用するケースが多いので、使用感と作業時の取り扱い性の両立は急務であるが、未だ、改善されたものが提案されていない。
【特許文献１】特開昭６３−１２２６２１号公報
【特許文献２】特開平１−１２１２１４号公報
【特許文献３】特開平３−１６１４３３号公報
【特許文献４】特開平３−１６１４３６号公報
【特許文献５】特許第２７２６９４８号公報
【特許文献６】特許第２７２９５２０号公報
【特許文献７】特許第２８７９２２８号公報
【特許文献８】特開２００２−１８５５号公報
【特許文献９】特開２００２−４１４６号公報
【発明の開示】
【発明が解決しようとする課題】
【０００５】
本発明は、かかる従来技術の背景に鑑み、貼付剤の柔軟性を損なうことなく、貼付剤を身体に貼り付けるときは貼付剤が硬くて作業性は良いが、貼り付け後には貼付剤が本来持つ柔軟性、皮膚への追従性を発現させて、しかも剥がれにくく、使用感の良い貼付剤として機能する貼付剤用支持体および貼付剤を提供せんとするものである。
【課題を解決するための手段】
【０００６】
本発明は、上記課題を解決するために、次のような手段を採用するものである。すなわち、本発明の貼付剤用支持体は、少なくとも１方向に伸縮性を有する伸縮性布帛の片面に、剥離性粘着層を有する剥離シート材が積層されていることを特徴とするものであり、また、本発明の貼付剤は、かかる貼付剤用支持体の該剥離シート材積層面とは反対の面に、粘着性膏体が塗布されていることを特徴とするものである。
【発明の効果】
【０００７】
本発明によれば、貼付剤を貼り付けるときは、膏体面のライナーフィルムを剥離しても反対面に積層したシート材が柔軟な貼付剤に腰を付与して形態保持をするので作業性が良く、貼り付けた後に該シート材を剥離することにより、皮膚との追従性の良い、柔軟な貼付剤が本来の作用を発揮できるので、作業性と使用感の両方を兼ね備えた貼付剤用支持体および貼付剤を提供することができる。
【発明を実施するための最良の形態】
【０００８】
本発明は、貼付剤を身体に貼り付けるまでは貼付剤が硬くて作業性が良いが、貼り付けた後は、柔軟で、しかも、剥がれにくく、使用感の良い貼付剤としての機能する貼付剤用支持体について、鋭意検討し、伸縮性、柔軟性布帛の膏体を塗布する面とは反対の面に、剥離性を有するシート材を積層することにより、かかる課題を一挙に解決することを究明したものである。すなわち、本発明によって、初めて作業性、取り扱い性と使用感、フィット性の両方を満足することができる貼付剤用支持体を提供し得たものである。
【０００９】
本発明の支持体の剛難度は、カンチレバー法で測定した値が４０〜１００ｍｍ、好ましくは５０〜７０ｍｍであり、かかる範囲に調整すれば、皮膚に貼り付けるときの作業性が良い。
【００１０】
本発明の伸縮性布帛を構成する繊維としては、特に限定されないが、ポリエステル系繊維、ポリエチレン系繊維、ポリプロピレン系繊維、ポリアミド系繊維、ポリビニルアルコール系繊維、ポリ塩化ビニル系繊維などの合成繊維、レーヨン、アセテートなどの半合成繊維、木綿、麻、絹、羊毛などの天然繊維を使用することができ、また、該伸縮性布帛を構成する組織としては、織物、編物、不織布からなるものを使用することができる。
【００１１】
かかる構成のなかでも、ポリエステル系繊維を使用した編物が特に好ましく使用される。
例えばポリエチレンテレフタレート繊維を例に説明すると、総繊度が１１〜１７０デシテックス、単糸繊度が０．２〜８デシテックスの繊維を使用し、仮撚り加工、サイドバイサイド方式の複合、収縮率の異なる糸のミックスなどにより糸条に捲縮を形成して伸張およびその回復性を持たせ、該糸条で天竺、インターロックなどの丸編みやハーフトリコット、ダブルトリコットなどのタテ編みに製編することにより、少なくとも一方向、好ましくは多方向に伸縮するものとすることができる。該布帛は、ノニオン系界面活性剤と炭酸ナトリウム等の弱アルカリ成分を含有する６０〜１３０℃の湯浴中で、ソーピングすると共に、糸状の持つバルキー能力を発揮せしめ、引き続き、湯水洗、乾燥し、１６０〜１９０℃の温度でピンテンターでヒートセットする。
【００１２】
本発明の伸縮性布帛は、重量が３０〜２００ｇ／ｍ2 であり、好ましくは７０〜１２０ｇ／ｍ2 であり、３０ｇ／ｍ2 より少ないと柔軟性は良いが膏体が裏抜けしやすくなる場合があり、２００ｇ／ｍ2 より大きいと皮膚への違和感や追従性が低下する場合がある。また、皮膚への追従性、使用時のシワが入りにくいことなどから、５０％伸張時のモジュラスが１００〜５００Ｎ／２．５ｃｍ幅で、好ましくは１２０〜３５０Ｎ／２．５ｃｍ幅であり、該伸張後の回復率が８０％以上、好ましくは９０％以上である。この範囲から外れると、使用時に剥がれやすくなったり、シワが入ったりする場合がある。さらには、柔軟性からカンチレバー剛軟度が１０〜３０ｍｍであり、１０ｍｍより小さいと形態安定性が悪く皮膚に貼り付けた後の屈曲作用でシワが入りやすくなる場合があり、３０ｍｍを越えると皮膚との馴染みが低下し、剥がれやすくなる場合がある。
【００１３】
本発明は、伸縮性布帛の片面、すなわち膏体を塗布する面とは反対側の面に、貼付剤を身体に貼り付けた後に、手で簡単に剥離除去しやすいシート材が積層されているものである。該シート材の素材としては特に限定されないが、ポリエステル系樹脂、ポリアミド系樹脂、オレフィン系樹脂、ビニルアルコール系樹脂、ウレタン系樹脂、塩化ビニル系樹脂、アクリル系樹脂、フッ素系樹脂、シリコン系樹脂などからなるフィルム、編織物、不織布などを使用することができる。なかでも、積層加工性、剥離の均一性からフィルムが好ましく使用できる。フィルムの素材としては、加工性、柔軟性、コストなどから総合的に判断して、ポリエチレンやポリプロピレンなどのオレフィン系樹脂が好ましく使用できる。  本発明の剥離性フィルムは、厚みが２０〜１００μｍ、好ましくは３０〜５０μｍであり、２０μｍより薄いと腰がなく作業性の改善効果が小さかったりする場合があり、１００μｍを越えると、剛直になりすぎて、皮膚に貼り付ける場合に密着させにくくなる場合がある。更に、該フィルムの３０％モジュラスが２０〜１０００Ｎ／２．５ｃｍ幅以下、好ましくは５０〜６００Ｎ／２．５ｃｍ幅であり、２０Ｎ／２．５ｃｍ幅より小さいとフィルムの張り腰が低すぎて、貼り付け作業性向上に十分に寄与しない場合があり、１０００Ｎ／２．５ｃｍ幅を越えると、特に膝や肘、首等の伸縮性や曲面を有する部位に貼り付けるときの追従性が悪く、貼り付けにくくなる場合がある。しかし、腰や背中などの比較的平面性の高い部位には１０００Ｎ／２．５ｃｍ幅を越えるモジュラスでも作業性を阻害することはない。
【００１４】
本発明の剥離性シート材は、伸縮性布帛に積層してから反対面に膏体を塗工するか、あるいは、伸縮性布帛に膏体を塗工した後に、反対面に積層してもどちらでもよいが、柔軟で伸びやすい布帛に膏体を塗工する作業性の難しさを考慮すると、前者の方法が好ましい。
【００１５】
本発明のシート材の剥離強力は、貼り付けるまでの作業時には剥離しにくく、貼り付けた後のは簡単に剥離できるようにするために、３〜２００Ｎ／２．５ｃｍ幅、好ましくは１５〜１００Ｎ／２．５ｃｍ幅とするのがよい。
【００１６】
本発明の剥離性シート材の積層方法は、特に限定されるものではなく、公知の方法を採用することができるが、例えば、シート材の片面に、ゴム系、ポリスチレン系の粘着性樹脂を全面あるいは部分的に塗工し、該粘着面を伸縮性布帛に重ね合わせて、軽く押圧して接着するか、シート材にフィルムを使用する場合は、Ｔダイ押し出し機で製膜するときに、冷却ロール上に布帛を挿入して加圧接着するなどの方法を採用することができるものであり、積層時の温度や圧力で布帛の柔軟性や伸縮性が大きく低下しないような条件設定が必要である。さらに、本発明の剥離シートを剥離した後にの伸縮性布帛表面に、粘着剤が残留しないように粘着剤の種類を選択する必要がある。
【００１７】
本発明のシート材と反対面に塗工する粘着性膏体は、一般に使用されているものを使用するものであり特に限定されないが、薬剤としては皮膚から体内に吸収されて薬理効果を発揮したり、身体の熱を吸収したり、発熱して熱を加えたりするものであり、例えば、抗炎症剤、鎮痛剤、局所刺激剤、抗ヒスタミン剤、局所麻酔剤、血行促進剤、精神安定剤などが例示される。膏体に使用する粘着剤の成分としては、天然ゴム系、ポリイソプレン系、ポリイソブチレン系、アクリル酸エステル系、メタアクリル酸エステル系などのポリマーが例示できる。該膏体を布帛に塗工する方法としては、布帛に直接塗工方法、または、フィルム上に塗工した後に布帛に転写する方法など、公知の方法を採用することができ特に限定されないが、例えば、溶剤に溶解したものをコンマコーターやバーコーターで塗工し熱処理して溶剤を乾燥する方法などを使用することができる。
【実施例】
【００１８】
以下、実施例により本発明を詳細に説明するが、本発明はこれらに限定されるものではない。
【００１９】
また、実施例中の品質評価は次の方法で実施した。
＜重量＞
ＪＩＳ  Ｌ  １０９６  ６．４に規定される方法で測定し、１ｍ2 当たりのｇ数で表示した。
＜モジュラス、回復率＞
試料を幅２．５ｃｍ、長さ１５ｃｍに裁断し、引っ張り試験機を使用して、つかみ間隔１０ｃｍ、引っ張り速度１０ｃｍ／分で、３０％または５０％伸張したときの応力を求めて、３０％伸張時モジュラスまたは、５０％伸張時モジュラスとした。所定の伸張率で引き伸ばした後、同一速度で応力が０になるまで戻し、引っ張り試験後の試料の長さをチャートから求め、下記式から算出した。
【００２０】
伸張回復率（％）＝（引っ張り試験後の長さ／初期の長さ）×１００
＜剛軟度＞
ＪＩＳ  Ｌ  １０９６−１９７９  ６．１９．１Ａ法に規定されるカンチレバー法に基づいて、タテ方向の剛軟度を測定した。数値の小さいほど柔軟であることを示す。単位は（ｍｍ）で表示した。
＜厚み＞
ＪＩＳ  Ｌ  １０９６  ８．５に規定される方法で測定し、μｍで表示した。
＜剥離強力＞
ＪＩＳ  Ｋ  ６３２８  ５．３．７に規定される方法で測定し、ｇ／２．５ｃｍ幅で表示した。
【００２１】
実施例１〜３、比較例１
ポリエチレンテレフタレートからなる５６デシテックス、３６フィラメントの仮撚り加工糸を用いて、スムース組織で製編し、液流染色で９０℃で精練し、１３０℃でベージュ色に染色した。該編物を脱水し、開布した後、１７０℃の温度でピンテンターでセットし、多方向に伸縮する編物とした（ウエル／コース  ４６／５５本／２．５４ｃｍ、重量９５ｇ／ｍ2 ）。該染色布の５０％伸張時のモジュラスはタテ方向２００ｇ／２．５ｃｍ幅、ヨコ方向３８０ｇ／２．５ｃｍ幅で、伸張回復率はタテ、ヨコとも１００％、剛難度はタテ／ヨコ＝２７ｍｍ／２０ｍｍであった。
引き続き、以下に示す条件で剥離性シートの積層、膏体塗工して貼付剤を作成し、作業性、使用性を評価した結果を表１に示す。
（剥離性シートの積層）
Ａ．厚さ２５μｍ、３０％モジュラスがタテ／ヨコ：３５０／４００Ｎ／２．５４ｃｍ幅のＴダイ押し出し直鎖状低密度ポリエチレンフィルム（ＬＬＤＰＥ）の片面をコロナ処理した後、ポリスチレン系樹脂粘着剤を４μｍの厚さでコーティングしたものを染色編地と重ねて、２本のロール間を１０００Ｎ／ｃｍ2 の圧力で通布し積層し、剛難度がタテ／ヨコ＝５５ｍｍ／４１ｍｍの支持体とした。該フィルムの剥離強力は８０Ｎ／２．５ｃｍ幅であった。
【００２２】
Ｂ．前記フィルムを溶剤系ウレタン粘着剤とした以外は同様に処理した。タテ／ヨコ剛難度＝６３ｍｍ／４３ｍｍ、フィルム剥離強力は１６００Ｎ／２．５ｃｍ幅であった。
【００２３】
Ｃ．厚さ７０μｍ、３０％モジュラスがタテ／ヨコ：１２００／１５００Ｎ／２．５ｃｍ幅のＴダイ押し出しポリプロピレンフィルムを前記Ａと同様に処理した。タテ／ヨコ剛難度＝１９０ｍｍ／１４０ｍｍ、フィルム剥離強力は１０５Ｎ／２．５ｃｍ幅であった。
【００２４】
Ｄ．剥離シートなし
（膏体塗工）
鎮痛剤薬剤を配合した天然ゴム系粘着性膏体を１０μｍの厚みで塗工し、膏体面にライナーとして４０μｍの厚みのポリエチレンテレフタレートフィルムを積層した。
（取り扱い性テスト）
７０歳代の健常男子５名（パネル１〜５）を選び、貼付剤を膝に貼る作業を実施例、比較例の順に下記の評価を行った。
【００２５】
評価(1)  貼付剤のライナーを剥がすときの作業性
ライナーを剥がすときの剥がしやすさ、剥離した後に、膝に貼るまでの作業で膏体同  志が接着するなどの作業に支障を来したかを調べ、次の評価基準で表示した。
【００２６】
○：問題なく作業できる
△：どちらとも言えない
×：作業トラブルがある
評価(2)  ライナーを剥がした貼付剤を膝に貼付した時の貼り易さを評価した。
【００２７】
○：貼りやすい
△：どちらとも言えない
×：貼りにくい
評価(3)  積層シートの剥離性
膝に貼付けたあとの積層フィルムの剥がし易さを評価した。
【００２８】
○：剥がし易い
△：どちらとも言えない
×：剥がしにくい
評価(4)  膝に貼付した後、５時間後にフィット性、剥がれ等の試着状態を評                     価した。
【００２９】
○：問題ない
△：周囲がめくれ上がる
×：剥がれ落ちる
【００３０】
【表１】
2005119972.tif 000002
表１から明らかなように、比較例１のものに比して、実施例１〜３のものは、剥離性フィルムを積層しているので、ライナーフィルムを剥がして貼り付けるまでの作業がしやすく、なかでも、実施例１は剥離性フィルムの柔軟性、モジュラス、剥離性を調整しているので総合的な取り扱い性に優れるものである。実施例によるものの使用感、着用性は比較例のものと同等で、伸縮性布帛の機能性を損なわないことことがわかる。